(57)【要約】      （修正有）【課題】ゲスト分子の単層カーボンナノチューブへの内包のためのナノ抽出法およびナノ凝縮法の提供。【解決手段】溶媒に対して弱い親和力を有し単層カーボンナノチューブに対して強い親和力を有するゲスト分子であってそのゲスト分子と単層カーボンナノチューブの間の引力がゲスト分子と溶媒の間の引力ならびに溶媒と単層カーボンナノチューブの間の引力よりも大きいゲスト分子を溶媒に入れ、溶液を超音波処理し、開口先端部と側壁に開孔を有する単一あるいは複数の単層カーボンナノチューブを溶液加え、その混合物を、ゲスト分子が単層カーボンナノチューブに内包された状態で安定抽出する。また溶媒と、溶媒に対して強い親和力を有し単層カーボンナノチューブに対して強い親和力を有するゲスト分子を含んだ飽和状態の溶液を、過剰な溶液を吸収する濾過紙の上のグリッドディスク上に配置の単一あるいは複数の単層カーボンナノチューブ上に垂らし凝縮する。【選択図】  図１
2005041716.tif 000002
【特許請求の範囲】
【請求項１】
溶媒に対して弱い親和力を有し単層カーボンナノチューブ（ＳＷＮＴ）に対して強い親和力を有するゲスト分子であって、そのゲスト分子と単層カーボンナノチューブの間の引力がゲスト分子と溶媒の間の引力ならびに溶媒と単層カーボンナノチューブの間の引力よりも大きいゲスト分子を溶媒に入れる工程と、
その溶媒とゲスト分子を含んだ溶液を超音波処理する工程と、
開口先端部と側壁に開孔を有する単一あるいは複数の単層カーボンナノチューブを溶液中に加える工程と、
さらに、その単層カーボンナノチューブ、ゲスト分子および溶媒の混合物を、ゲスト分子が単層カーボンナノチューブに内包された状態で安定するまで室温で放置しておく工程と、
を有することを特徴とするゲスト分子の単層カーボンナノチューブへの内包のためのナノ抽出法。
【請求項２】
ゲスト分子が、フラーレン、金属内包フラーレン、および異性体あるいは官能基で化学修飾されたフラーレンのうちのいずれかであることを特徴とする請求項１記載のナノ抽出法。
【請求項３】
ゲスト分子がＣ60であることを特徴とする請求項２記載のナノ抽出法。
【請求項４】
溶媒がエタノールであることを特徴とする請求項１ないし３いずれかに記載のナノ抽出法。
【請求項５】
溶媒と、溶媒に対して強い親和力を有し単層カーボンナノチューブに対して強い親和力を有するゲスト分子を含んだ飽和状態の溶液を、過剰な溶液を素早く吸収する濾過紙の上のグリッドディスク上に配置された単一あるいは複数の単層カーボンナノチューブ上に垂らすことを特徴とするゲスト分子の単層カーボンナノチューブへの内包のためのナノ凝縮法。
【請求項６】
グリッドディスクが金属からなり非晶質炭素で被覆されていることを特徴とする請求項５記載のナノ凝縮法。
【請求項７】
溶媒と、溶媒に対して強い親和力を有し単層カーボンナノチューブに対して強い親和力を有するゲスト分子を含んだ飽和状態の溶液を、溶液を瞬時に乾燥させ、ゲスト分子および単層カーボンナノチューブを昇華あるいは蒸発させない温度に調整されたホットプレート上に配置された単一あるいは複数の単層カーボンナノチューブ上に垂らすことを特徴とするゲスト分子の単層カーボンナノチューブへの内包のためのナノ凝縮法。
【請求項８】
ゲスト分子が、フラーレン、金属内包フラーレン、および異性体あるいは官能基で化学修飾されたフラーレンのうちのいずれかであることを特徴とする請求項５ないし７いずれかに記載のナノ凝縮法。
【請求項９】
ゲスト分子がＣ60であることを特徴とする請求項８記載のナノ凝縮法。
【請求項１０】
溶媒がトルエンであることを特徴とする請求項５ないし９いずれかに記載のナノ凝縮法。
【発明の詳細な説明】
【技術分野】
【０００１】
この発明は、ゲスト分子の単層カーボンナノチューブ（ＳＷＮＴ）への内包のためのナノ抽出法ならびにナノ凝縮法に関するものである。さらに詳しくは、この発明は薬運搬用システムあるいはその他の分野に用いることができる、ゲスト分子の単層カーボンナノチューブへの内包のためのナノ抽出法ならびにナノ凝縮法に関するものである。
【背景技術】
【０００２】
単層カーボンナノチューブ（ＳＷＮＴｓ：Single-wall carbon nanotubes）は単層のグラフェンシートからなり、約１ｎｍの直径を有するナノメータスケールの物質である。それらは、化学的に安定であり、力学的に頑強であって、興味深い電気的特性を有しており、それらの様々な応用が研究されている。
【０００３】
「peapods（えんどう豆の鞘）」と呼ばれる、Ｃ60分子を内部に有する単層カーボンナノチューブが発見されたことで、単層カーボンナノチューブは、そのサイズ、安定性および強度といった利点を用いること以外にも多くの応用に用いることができる魅力的な物質と見なされるようになった。peapodsは一次元的化学および物理を研究することを可能とするユニークな物質として発見された。そして、peapodsはＣ60を医療効果を有する分子に置換することで、薬運搬システムに適用することも期待できる。これらの研究および応用への道を広げるためには、単層カーボンナノチューブを含めた様々なカーボンナノチューブに薬品を内包する方法の開発が求められている。
【０００４】
Ｃ60peapodsは、一般的に４００℃以上の気相において、Ｃ60分子は昇華し、開口先端部あるいは側壁の開孔から単層カーボンナノチューブに入ることで調製される。この気相法は、ゲスト分子が熱的に安定しており昇華あるいは蒸発する場合にのみ適用することができる。すなわち、気相法に依存している限り、単層カーボンナノチューブに内包できる分子の種類は限られるのである。多くの有機物質、とくに医学的機能を有する薬品は高温ではその質が低下し、また蒸発も昇華もしない。したがって、そのような物質を室温で単層カーボンナノチューブに内包するための新しい方法が求められている。
【考案の開示】
【課題を解決するための手段】
【０００５】
この発明は、上記の課題を解決するものとして、まず第１には、溶媒に対して弱い親和力を有し単層カーボンナノチューブに対して強い親和力を有するゲスト分子であって、そのゲスト分子と単層カーボンナノチューブの間の引力がゲスト分子と溶媒の間の引力ならびに溶媒と単層カーボンナノチューブの間の引力よりも大きいゲスト分子を溶媒に入れる工程と、その溶媒とゲスト分子を含んだ溶液を超音波処理する工程と、開口先端部と側壁に開孔を有する単一あるいは複数の単層カーボンナノチューブを溶液中に加える工程と、さらに、その単層カーボンナノチューブ、ゲスト分子および溶媒の混合物を、ゲスト分子が単層カーボンナノチューブに内包された状態で安定するまで室温で、放置しておく工程と、を有することを特徴とするゲスト分子の単層カーボンナノチューブへの内包のためのナノ抽出法を提供する。
【０００６】
また第２には、この発明は、ゲスト分子が、フラーレン、金属内包フラーレン、および異性体あるいは官能基で化学修飾されたフラーレンのうちのいずれかであることを特徴とするナノ抽出法を提供する。第３には、ゲスト分子がＣ60であることを特徴とするナノ抽出法を提供する。また、第４には、溶媒がエタノールであることを特徴とするナノ抽出法を提供する。
【０００７】
さらにこの出願の発明は、第５には、溶媒と、溶媒に対して強い親和力を有し単層カーボンナノチューブに対して強い親和力を有するゲスト分子を含んだ飽和状態の溶液を、過剰な溶液を素早く吸収する濾過紙の上のグリッドディスク上に配置された単一あるいは複数の単層カーボンナノチューブ上に垂らすことを特徴とするゲスト分子の単層カーボンナノチューブへの内包のためのナノ凝縮法を提供する。さらにこの発明は第６には、グリッドディスクが金属からなり非晶質炭素で被覆されていることを特徴とするナノ凝縮法を提供する。
【０００８】
この発明は、第７には、溶媒と、溶媒に対して強い親和力を有し単層カーボンナノチューブに対して強い親和力を有するゲスト分子を含んだ飽和状態の溶液を、溶液を瞬時に乾燥させ、ゲスト分子および単層カーボンナノチューブを昇華あるいは蒸発させない温度に調整されたホットプレート上に配置された単一あるいは複数の単層カーボンナノチューブ上に垂らすことを特徴とするゲスト分子の単層カーボンナノチューブへの内包のためのナノ凝縮法を提供する。
【０００９】
また、この発明は、第８には、ゲスト分子が、フラーレン、金属内包フラーレン、および異性体あるいは官能基で化学修飾されたフラーレンのうちのいずれかであることを特徴とするナノ凝縮法を提供する。この発明は第９には、ゲスト分子がＣ60であることを特徴とするナノ凝縮法を提供する。またこの発明は第１０には、溶媒がトルエンであることを特徴とするナノ凝縮法をも提供する。
【発明の効果】
【００１０】
以上詳しく説明したとおり、この発明によって、薬運搬システムやその他の分野に用いることのできる、新しいゲスト分子の単層カーボンナノチューブへの内包のためのナノ抽出法ならびにナノ凝縮法が提供される。
【発明を実施するための最良の形態】
【００１１】
この発明は、溶媒に対して弱い親和力を有し単層カーボンナノチューブに対して強い親和力を有するゲスト分子であって、そのゲスト分子と単層カーボンナノチューブの間の引力がゲスト分子と溶媒の間の引力ならびに溶媒と単層カーボンナノチューブの間の引力よりも大きいゲスト分子を溶媒に入れる工程と、その溶媒とゲスト分子を含んだ溶液を超音波処理する工程と、開口先端部と側壁に開孔を有する単一あるいは複数の単層カーボンナノチューブを溶液中に加える工程と、さらに、その単層カーボンナノチューブ、ゲスト分子および溶媒の混合物を、ゲスト分子が単層カーボンナノチューブに内包された状態で安定するまで（例えば１日間）室温で、放置しておく工程と、を有することを特徴とするゲスト分子の単層カーボンナノチューブへの内包のためのナノ抽出法を提供する。
【００１２】
このナノ抽出法は、室温において液相で実施されることから、単層カーボンナノチューブに様々な物質を内包するのに大変有用であり、したがって医療効果を有するゲスト分子による薬運搬システムやその他の分野に非常に有用な方法といえる。
【００１３】
またこのナノ抽出法は、ゲスト分子が、Ｃ60、Ｃ70、Ｃ76、Ｃ78、Ｃ82、Ｃ84、Ｃ90、Ｃ94あるいはＣ96といったフラーレン、金属内包フラーレン、および異性体あるいは官能基で化学修飾されたフラーレンのうちのいずれかの場合に、好適に用いることができる。とくにこのナノ抽出法は、ゲスト分子がＣ60の場合にさらに好適に用いることができ、さらに、このナノ抽出法は溶媒としてエタノールを好適に用いることができる。
【００１４】
さらにまた、この出願の発明は、溶媒と、溶媒に対して強い親和力を有し単層カーボンナノチューブに対して強い親和力を有するゲスト分子を含んだ飽和状態の溶液を、過剰な溶液を素早く吸収する濾過紙の上のグリッドディスク上に配置された単一あるいは複数の単層カーボンナノチューブ上に垂らすことを特徴とするゲスト分子の単層カーボンナノチューブへの内包のためのナノ凝縮法を提供する。そして、このときグリッドディスクが金属からなり非晶質炭素（ａ−Ｃ）で被覆されているのが望ましい。
【００１５】
また、この発明は、溶媒と、溶媒に対して強い親和力を有し単層カーボンナノチューブに対して強い親和力を有するゲスト分子を含んだ飽和状態の溶液を、溶液を瞬時に乾燥させ、ゲスト分子および単層カーボンナノチューブを昇華あるいは蒸発させない温度に調整されたホットプレート上に配置された単一あるいは複数の単層カーボンナノチューブ上に垂らすことを特徴とするゲスト分子の単層カーボンナノチューブへの内包のためのナノ凝縮法を提供する。
【００１６】
これらのナノ凝縮法は、室温において液相で実施され、また数秒で完了させることが可能なため、単層カーボンナノチューブに様々な物質を内包するのに大変有用であり、さらには医療効果を有するゲスト分子による薬運搬システムやその他の分野に非常に有用な方法といえる。
【００１７】
これらのナノ凝縮法は、ゲスト分子が、Ｃ60、Ｃ70、Ｃ76、Ｃ78、Ｃ82、Ｃ84、Ｃ90、Ｃ94あるいはＣ96といったフラーレン、金属内包フラーレン、および異性体あるいは官能基で化学修飾されたフラーレンのうちのいずれかの場合に好適に用いることができる。
【００１８】
とくにこのナノ凝縮法は、ゲスト分子がＣ60の場合にさらに好適に適用することができ、また溶媒としてトルエンを好適に用いることができる。
【００１９】
上記の方法の内包のメカニズムは、化学の分野において一般的に広く用いられている２つの方法、「抽出法」と「凝縮法」に類似している。したがって上記の方法を、“ナノ抽出法”および“ナノ凝縮法”と呼ぶ。
【００２０】
これらのナノ抽出法およびナノ凝縮法は室温において液相で実施されることから、単層カーボンナノチューブあるいは適切な溶液を用いることでその他のナノメータスケールの物質に様々な物質を内包するのに大変有用である。また、ナノ凝縮法は数秒で完了できることからとくに有用な方法と言える。
【００２１】
このナノ抽出法が成功するためには、ゲスト分子がチューブの側壁の内側の溶液と置換される必要がある。また、ナノ抽出法では、ゲスト分子は溶媒に対しては弱い親和力を有し単層カーボンナノチューブに対しては強い親和力を有している必要がある。また、溶媒は図１（ｂ）に示すように炭層カーボンナノチューブに対して弱い親和力を有していなければならない。また例えば、図１（ａ）に示すように、発明者等は、Ｃ60結晶子（１）をエタノール（２）中に入れ、溶液を超音波処理（浴槽型）して、単層カーボンナノチューブ（３）を加え、この単層カーボンナノチューブ−Ｃ60−エタノール混合物を室温でＣ60結晶子（１）が単層カーボンナノチューブ（３）に内包されて安定した状態になるまで放置しておく。
【００２２】
エタノール中のＣ60の溶解度は約０．００１ｍｇ／ｍｌであってＣ60結晶子（１）のほとんどはエタノール（２）に溶解せず、エタノール（２）の底部に残るかもしくはエタノール（２）中に浮遊する。
【００２３】
このようなことが起こるには、３つの物質の間の引力が、図１（ｂ）に示すように適切なバランスを有している必要があり、ゲスト分子と単層カーボンナノチューブの間の引力はゲスト分子と溶媒分子の間の引力および溶媒分子と単層カーボンナノチューブの間の引力よりも大きい必要がある。これらの条件が満たされたとき、ゲスト分子は単層カーボンナノチューブの中に配置される。ゲスト分子が単層カーボンナノチューブ内の最も安定な場所に集まった状態で配置される。上記の場合においてエタノールの代わりにトルエンを用いた場合、ナノ抽出法は機能しないが、これは、Ｃ60とトルエンの間の引力および／またはトルエンと単層カーボンナノチューブの間の相互作用がＣ60と単層カーボンナノチューブの間の相互作用よりも強いためと考えられる。またゲスト分子は、溶媒に対して弱い親和力を有していなくてはならない。そうでなければ、ゲスト分子が溶媒に溶け過ぎてしまい、ゲスト分子が単層カーボンナノチューブ内に内包されなくなるからである。
【００２４】
一方、ナノ凝縮法のメカニズムは理解するのに難しいが、競合するプロセスはチューブ側壁への溶媒分子の吸着、溶媒分子の蒸発、ゲスト分子の分離もしくはゲスト分子の自己結晶化、およびゲスト分子のチューブの側壁の内部への配置である。Ｃ60−トルエン−単層カーボンナノチューブの場合、図２（ａ）に示すように、Ｃ60−トルエン溶液（４）は、その溶液が濾過紙（７）に吸収された後、グリッドディスク（６）上の単層カーボンナノチューブ（５）の表面に残り、トルエンは図２（ｂ）に示すようにチューブの内側と外側を被覆する、薄いトルエン層（８）を形成する。
【００２５】
Ｃ60分子（９）はファンデルワールス力によってそのトルエン層（８）に弱く固定され、その薄いトルエン層（８）を通って移動し、最終的にＣ60分子（９）にとって最も安定した位置、すなわち単層カーボンナノチューブ（５）の内側に配置されるのである。Ｃ60分子（９）が薄いトルエン層（８）に固定されることから、Ｃ60の三次元的な結晶化は防止される。
【００２６】
たとえば、発明者等のナノ凝縮法のメカニズムを示す仮説的なモデルは、ＴＥＭグリッド上のＣ60−トルエン−単層カーボンナノチューブの混合物のゆっくりとした乾燥ではＣ60内包単層カーボンナノチューブの形成が失敗することを説明することができる。乾燥の前に、各チューブ内部はトルエンで満たされており、これは単層カーボンナノチューブの外側にトルエン分子によりＣ60分子が安定的に囲まれているものと考えられる。トルエンが蒸発することで、Ｃ60分子はチューブの外側で分離し結晶化される。乾燥後、トルエン分子はチューブの側壁に吸着して残るが、ほとんどのＣ60分子はすでに結晶化し、トルエン層を通って動くことはない。したがって、ＳＷＮＴの内側へのＣ60分子の内包はほとんどあるいは全く見当たらない。
【００２７】
発明者等の仮説的モデルによれば、ナノ凝縮法の成功には薄いＣ60分子−トルエン層を必要とする。このような層を形成するには、単層カーボンナノチューブとＣ60分子トルエン溶液の「瞬間接触」が必要である。そして、さらに発明者等は、濾過紙を用い、余分な溶液を急激に取り除くとともに、薄い金属ワイヤーの上に支持された単層カーボンナノチューブ上に溶液を垂らし、通り抜けさせた。また発明者等は、Ｃ60−トルエン溶液を約１８０℃のホットプレート上に載せた単層カーボンナノチューブ／ＴＥＭ試料ホルダーの上に垂らし溶液は瞬時に乾燥した。これら両方の場合に、Ｃ60はチューブの中に内包され、Ｃ60内包単層カーボンナノチューブが形成された。
【００２８】
なおこの瞬間接触技術においては、ナノ凝縮法では溶媒がゲスト分子および単層カーボンナノチューブ（図２（ｃ）参照）の両方に強い親和力を有する必要がある。前者は、多くの数のゲスト分子がチューブの表面（図２（ｂ））に残るために必要であり、そして後者は、図２（ｂ）の薄い溶媒層の形成にとって必要である。ゲスト分子と単層カーボンナノチューブとの間の親和力は、それらの共存を安定させるために高い必要がある。Ｃ60−エタノールの飽和溶液を用いたときに上記初めの２つの条件が満たされておらず、Ｃ60分子は単層カーボンナノチューブ内に一切内包されない。
【００２９】
ナノ抽出法とナノ凝縮法は両方の方法とも単層カーボンナノチューブ内部にＣ60分子などのゲスト分子を内包させるのに有用である。これらの方法は簡単に行うことができ、特別な技能を必要としない。とくにナノ凝縮法はそのプロセスが瞬時に終わるため便利である。これらの方法は適切な溶媒が見つかれば様々なゲスト分子を単層カーボンナノチューブあるいはその他のカーボンナノチューブに内包することが出来るようになるものと考えられる。またこれら２つの方法は、中空を有しゲスト分子が通過することの出来る程度の大きさの孔を有する他のナノスケールの物質にも適用することができるものと考えられる。
【実施例】
【００３０】
＜実施例１＞
まず最初に、ＨＩＰｃｏの単層カーボンナノチューブ（Carbon Nanotechnologies社）を１×１０-6Ｔｏｒｒ真空中、１７８０℃で５時間熱処理した。そして、さらに酸素雰囲気中、５７０℃で約１０分間それらを熱処理した。上記の１７８０℃熱処理は、チューブの直径を１ｎｍ以下のものから１ｎｍ以上に大きくし、（それらの約５０％の直径が２ｎｍ以上であった）そして、Ｆｅ含有率は３０％〜０％に減少した。５７０℃酸素ガス処理の後、単層カーボンナノチューブの先端部は開口し、側壁に複数の開孔が形成された。
【００３１】
ナノ抽出法では、ゲスト分子は溶媒に対して弱い親和力を有し単層カーボンナノチューブに対しては強い親和力を有する必要がある。また溶媒は単層カーボンナノチューブに対して弱い親和力を有する必要がある。図１（ａ）に示すように、ナノ抽出法を説明するために発明者等はＣ60結晶子（１）１ｍｇを１０ｍｌのエタノール（２）に入れ、その溶液を３分間超音波処理（浴槽型）し、さらに単層カーボンナノチューブ（３）１ｍｇを加えて単層カーボンナノチューブ−Ｃ60分子−エタノール混合物を１日間室温で放置した。
【００３２】
エタノール中のＣ60分子の溶解度は、約０．００１ｍｇ／ｍｌであり、Ｃ60結晶子（１）のほとんどはエタノール（２）中で分解せずにエタノール（２）の底部またはエタノール（２）中で浮遊していた。
【００３３】
１日後、発明者等は単層カーボンナノチューブを単層カーボンナノチューブ−Ｃ60−エタノール混合物から取り出して室温で空気中乾燥させた。透過型電子顕微鏡（ＴＥＭ）による観測の結果、初めの単層カーボンナノチューブは空であったのに対し（図示省略）、ナノ抽出法の結果、Ｃ60分子が単層カーボンナノチューブの中に内包され、図３に示すようなＣ60内包単層カーボンナノチューブが見られた。
【００３４】
Ｃ60分子はチューブの緒気鋭が１ｎｍあるいはそれ以上であるかによって様々な構造をとって単層カーボンナノチューブ内に配置されていることがわかった。これらの構造は図３（ｃ）では単一鎖型であるが、図３（ａ）、図３（ｂ）および図３（ｄ）ではジグザク型であり、とくに図３（ｂ）では二重鎖型配列である。また図３（ａ）においてはＣ60分子が入り口に詰め込まれた状態で開口先端部が見受けられる。
【００３５】
もし溶媒がゲスト分子および単層カーボンナノチューブに対して強い親和力を有している場合、ナノ抽出法は機能しない。たとえばトルエンはＣ60分子および単層カーボンナノチューブに対して強い親和力を有するが、その場合Ｃ60分子は単層カーボンナノチューブにほとんど内包されず、ナノ抽出法は失敗した。
＜実施例２＞
ナノ凝縮法を用いてＣ60内包単層カーボンナノチューブを形成するため、図２（ａ）に示すように発明者は濾過紙（７）の上に置かれたグリッドディスク（６）（ＴＥＭ試料ホルダー）の上に配置した単層カーボンナノチューブの上に１０μｌのＣ60分子−トルエン飽和溶液（４）を２．８ｍｇ／ｍｌ[１７]を垂らした。グリッドディスク（６）は直径約３ｍｍであって、約０．０５ｍｍ厚さを有しており、Ｃｕで出来ており、非晶質炭素で被覆されている。濾過紙（７）の目的は、余分な溶液を極力速く吸収することである。これらのプロセスの後で、発明者はＴＥＭで観察し、図４に示すようなＣ60内包単層カーボンナノチューブを発見した。単層カーボンナノチューブ内のＣ60分子の配列は一重鎖型（図４（ａ）と図４（ｂ））および二重螺旋型（図４（ｃ））を有する。また図４（ｄ）ではＣ60の配列は全体的に明瞭ではないが、正方形状に配列していることがわかる。
【００３６】
このナノ凝縮法においてＣ60内包単層カーボンナノチューブを調製する際に濾過紙の役割の重要性を示すため、Ｃ60−トルエン飽和溶液を１０μｌＴＥＭグリッドに垂らし、そのＴＥＭグリッドをピンセットで持ち室温で乾燥させた。濾過紙を使用しなかったため試料は乾燥するのに２〜３分要した。試料のＴＥＭ観察により、Ｃ60分子は単層カーボンナノチューブ内にほとんど内包されないことが分かった（図示省略）。
【００３７】
図３と図４にＴＥＭイメージ示すように５０〜７０％程度の単層カーボンナノチューブ内にＣ60分子が内包されていると推定できる。これは単層カーボンナノチューブの開口先端部と側壁の開孔の状態により内包効率が上昇するものと考えられる。
【図面の簡単な説明】
【００３８】
【図１】（ａ）  この発明のナノ抽出法の一例を示す概念図である。（ｂ）  この発明のナノ抽出法における、溶媒とゲスト分子と単層カーボンナノチューブの間の親和力を示す概念図である。
【図２】（ａ）  この発明のナノ凝縮法の一例を示す概念図である。（ｂ）  この発明のナノ凝縮法の一例を示す概念図である。（ｃ）  この発明のナノ凝縮法における、溶媒とゲスト分子と単層カーボンナノチューブの間の親和力を示す概念図である。
【図３】（ａ）,（ｂ）,（ｃ）,（ｄ）  この発明のナノ抽出法の一例を示す写真である。
【図４】（ａ）,（ｂ）,（ｃ）,（ｄ）  この発明のナノ凝縮法の一例を示す写真である。
【図１】
2005041716.tif 000003
【図２】
2005041716.tif 000004
【図３】
2005041716.tif 000005
【図４】
2005041716.tif 000006
【外国語明細書】
2005041716.tif 000007
2005041716.tif 000008
2005041716.tif 000009
2005041716.tif 000010
2005041716.tif 000011
2005041716.tif 000012
2005041716.tif 000013
2005041716.tif 000014
2005041716.tif 000015
2005041716.tif 000016
2005041716.tif 000017
2005041716.tif 000018
2005041716.tif 000019
2005041716.tif 000020
2005041716.tif 000021
2005041716.tif 000022
2005041716.tif 000023
2005041716.tif 000024
2005041716.tif 000025
2005041716.tif 000026
2005041716.tif 000027
2005041716.tif 000028
2005041716.tif 000029
2005041716.tif 000030
2005041716.tif 000031